СПОСОБ ПОЛУЧЕНИЯ НИЗКОМОЛЕКУЛЯРНОГО ОЛИГОМЕРНОГО ХИТОЗАНА И ЕГО ПРОИЗВОДНЫХ
METHOD OF PRODUCING LOW-MOLECULAR OLIGOMERIC CHITOSAN AND DERIVATIVES THEREOF

Предлагаемая группа изобретений относится к области химии биополимеров, а именно к способу получения низкомолекулярного олигомерного хитозана и его низкомолекулярных производных. Полученные продукты могут найти применение в химической, текстильной, бумажной и пищевой промышленности, а также в медицине и биофармации как основа для создания кровоостанавливающих и ранозаживляющих материалов для внутреннего применения.
Для применения хитозана и его производных в медицине и ветеринарии зачастую требуется обеспечить их растворимость при нейтральных значениях рН, этому способствует снижение молекулярной массы хитозана. Деполимеризация хитозана чаще проводится ферментативным или химическим способом.
Деполимеризация хитозана под действием ферментов происходит за счет расщепления О-гликозидных связей между соседними звеньями, что позволяет сохранить основную структуру полимера. В большинстве случаев используются ферментные комплексы с хитинолитической активностью микробиологического происхождения. Наряду с этим, эффективными ферментами деполимеризации хитозана являются гидролазы, не обладающие специфической активностью в отношении хитозана, такие как целлюлазы, амилазы, пектиназы. При ферментативном гидролизе олигомеры характеризуются высокой полидисперсностью по фракциям, кроме того, необходимо использование сложных систем очистки продуктов гидролиза от присутствия белковых примесей и компонентов питательной среды, что существенно удорожает стоимость конечного продукта. Использование высокоочищенных ферментов является дорогостоящим, поэтому - экономически невыгодным.
Известен способ получения низкомолекулярного хитозана, по которому хитозан получают методом химической деполимеризации, включающий гидролиз хитозана 2,5-12,5% разбавленной азотной кислотой при температуре 70°C с последующим разделением гидролизата на две фракции - осадок низкомолекулярного хитозана и маточный раствор. Из маточного раствора при добавлении изопропилового спирта и охлаждении осаждают олигомеры хитозана. Оба продукта промывают изопропиловым спиртом и лиофильно высушивают на воздухе. Продукт хорошо растворяется в воде.
Основными недостатком этого способа является проведение процесса при повышенной температуре, большая длительность и трудоемкость процесса.
Уменьшить вязкость растворов хитозана и повысить его растворимость с помощью кислот нелегко осуществить, поскольку хитозан обладает высокой устойчивостью к гидролизу кислотами. Известен способ частичного гидролиза полисахарида обработкой 1% раствора хитозана в 3,3 нормальной 12%-ной соляной кислоте при 10°С в течение 35 часов. [S.A. Barker, А.В. Foster, М. Stacey, and J, М, Webber, Chemistry and Industry (1957), р. 208]. Однако извлечение продуктов из такого сильнокислого раствора является сложной и дорогостоящей процедурой, и было бы желательно добиться эквивалентного расщепления хитозана с гораздо большей экономичностью реагентов и в менее сложных и трудоемких условиях.
Известен способ получения низкомолекулярного водорастворимого хитозана путем ферментативного расщепления хитозана с использованием иммобилизованного на инертном носителе хитиназного комплекса (патент РФ №2073016). Этот способ дает возможность получить низкомолекулярный водорастворимый хитозан с достаточно высоким выходом. Процесс проводят в две стадии - первую при рН 4,5-5,0 в течение 16 часов, а вторую при рН 6,0-6,5 в течение 12 часов.
Недостатками способа являются длительность процесса и его низкая производительность.
Наиболее близким к предлагаемой группе изобретений является способ получения олигомера хитина или хитозана, имеющего 2,5-ангидроманнитольную группу на конце (ЕР 0415694 А2, кл. С07Н 17/04, С07Н 3/10, С08В 37/003, опубл. 03.06.1991 г.). Указанный способ включает взаимодействие хитина или хитозана с азотистой кислотой при температуре 10°С или ниже в водном растворе с концентрацией ионов водорода (рН) от 1 до 6. После завершения реакции смесь нейтрализуется добавлением аммиака, алкиламина или анионообменной смолы с получением хитина или хитозанового олигомера, имеющего 2,5-ангидроманнозную группу на конце. Важным моментом является то, что реакцию взаимодействия хитина/хитозана в смеси с азотистой кислотой следует проводить при температуре 10°С или ниже, предпочтительно от 2 до 6°С, в водном растворе с концентрацией ионов водорода (рН) от 1 до 6, предпочтительно от 2 до 4. В таких условиях реакция протекает медленно, и поэтому хитин или хитозан не гидролизуются в связанной с гликозидом части, где присоединена единица глюкозаминоглюкана. Если температура реакции превышает 10°С, будет протекать реакция гидролиза с последующей рекомбинацией, в результате чего могут образоваться токсичные гликозидные единицы. В качестве азотистой кислоты, можно использовать или азотистую кислоту как таковую, или, для обеспечения медленного протекания процесса, предпочтительно использовать нитрит натрия, нитрит калия, нитрит цинка, нитрит аммония, нитрит кальция, нитрит бария, нитрит магния или т.д., которые могут давать азотистую кислоту, которая образуется непосредственно в растворе хитозана in situ. Этим способом получают водорастворимый низкомолекулярный продукт.
Недостатком данного изобретения являются жесткие температурные границы (от 2 до 6°С) для проведения гидролиза, а также длительность процесса.
Задачей изобретения является разработка нового способа получения низкомолекулярного олигомерного хитозана и его низкомолекулярных производных, растворимых в воде.
Техническим результатом от использования группы изобретений является упрощение синтеза и сокращение его продолжительности.
Поставленная задача достигается тем, что способ получения низкомолекулярного олигомерного хитозана включает растворение хитозана в водном растворе кислоты, в качестве которой используют или уксусную, или соляную, или янтарную, или аскорбиновую, или никотиновую, или бензойную кислоту, введение в полученный раствор гексанитрокобальтата(III) натрия, проведение реакции в диапазоне температур 50-80°С в течение 2 часов, при следующем соотношении компонентов, масс. %: хитозан - 0,3-10, кислота - 0,1-6, гексанитрокобальтата(III) натрия - 0,004-2, вода - до 100.
Это достигается также тем, что способ получения низкомолекулярных производных низкомолекулярного олигомерного хитозана включает растворение хитозана в водном растворе кислоты, в качестве которой используют или уксусную, или соляную, или янтарную, или аскорбиновую, или никотиновую, или бензойную кислоту, смешивание полученного раствора с синтетическим мономером, в качестве которого используют или 2-гидроксиэтилметакрилат, или N-винилпирролидон, или 2-гидроксипропилметакрилат, или лактид, или гликолид, или акриламид, или арилонитрил, введение в полученную смесь гексанитрокобальтата(III) натрия, проведение реакции в диапазоне температур 50-80°С в течение 2-3 часов, при следующем соотношении компонентов, масс. %: хитозан - 0,3-10, кислота - 0,1-6, синтетический мономер - 0,2-5, гексанитрокобальтата(III) натрия - 0,004-2, вода - до 100.
3
2
6
3
2
6
На фиг. 1 представлена зависимость молекулярной массы хитозана от времени при действии разрушителя цепей NaCo(NO), [хитозан] = 3 масс. %, [NaCo(NO)] = 0,2 масс. %, Т=60°С.
На фиг. 2 представлены ИК-спектры хитозана (А) и сополимера хитозан-ГЭМА (Б).
Предлагаемый способ осуществляют следующим образом.
Для получения низкомолекулярного олигомерного хитозана водный раствор 0,3-10% хитозана в 0,1-6% кислоте смешивают с синтетическим мономером. В качестве кислоты используют, например, или уксусную (УК), или соляную (HCl), или янтарную (ЯК), или аскорбиновую (АК), или никотиновую (НК), или бензойную (БК). Затем в полученный раствор вводят предварительно нагретый до температуры 50°С - 80°С гексанитрокобальтат(III) натрия.
Для получения производных низкомолекулярного олигомерного хитозана после растворения хитозана в водном растворе кислоты осуществляют смешивание полученного раствора с синтетическим мономером. В качестве синтетического мономера используют, например, 2-гидроксиэтилметакрилат (ГЭМА), или N-винилпирролидон (ВПД), или 2-гидроксипропилметакрилат (ГПМА), или лактид, или гликолид.
В целом, указанные компоненты используют при следующем соотношении, масс. %:
хитозан - 0,3-10,
кислота - 0,1-6,
синтетический мономер - 0,2-5,
гексанитрокобальтата(III) натрия - 0,004-2,
вода - до 100.
Смещение концентрации компонентов в сторону от указанных пределов затрудняет процесс получения продукта, поскольку ухудшается растворимость полисахарида и уменьшается выход целевого продукта.
3
2
6
3
2
6
2
-
Введение гексанитрокобальтата(III) натрия осуществляют для достижения двух задач. Во-первых, Со(III) в комплексе Na[Co(NO)] - выступает как компонент инициирующей системы. Во-вторых, соединение выступает в качестве деструктора цепей хитозана. Известно, что хитозан деполимеризуется азотистой кислотой. В процессе синтеза из комплекса Na[Co(NO)] высвобождаются ионы NO, и образующаяся in situ азотистая кислота разрушает цепь хитозана с образованием водорастворимых олигомеров. Стабильное при комнатных температурах производное азотистой кислоты, которое при нагревании в кислых средах раствора хитозана (рН<5) разлагается с образованием азотистой кислоты и разрушает макромолекулы хитозана по радикальному механизму. При условии присутствия в смеси синтетических мономеров, олигомеры будут реагировать с ними, с образованием низкомолекулярных продуктов.
При этом гексанитрокобальтат(III) натрия используют концентрацией 0,004-2 масс. %.
Предлагаемый способ представляет интерес с точки зрения получения олигомерных водорастворимых форм хитозана in situ, а также модифицированного виниловыми мономерами и лактонами олигомерного (низкомолекулярного) водорастворимого продукта в одну стадию.
Достоинством способа является возможность использования высоких концентраций исходного хитозана в набухшем состоянии в форме геля.
3
2
Также, достоинством способа является то, что NaCo(NO) - промышленно выпускаемый продукт, который, в отличие от ферментов, стабилен в течение нескольких лет.
Ниже представлены примеры конкретного осуществления предлагаемой группы изобретений.
Пример 1. Получение низкомолекуляного олигомерного хитозана.
5
В водный раствор 3% хитозана с молекулярной массой 2,3⋅10 кДа в 1,2% уксусной кислоте, предварительно нагретый до температуры 60°С, вводили 0,2 масс. % гексанитрокобальтата(III) натрия. Длительность процесса перемешивания составила 2 часа.
С течением времени наблюдали снижение вязкости системы. Молекулярные массы хитозана были определены перед реакцией и после завершения процесса методом гель-проникающей хроматографии (ГПХ). Хроматографический анализ проводили на высокоэффективном жидкостном хроматографе фирмы Shimadzu СТО20А/20АС (Япония) с программным модулем LC-Solutions-GPC с применением колонки Tosoh Bioscience TSKgelG3000SWxl с диаметром пор 5 мкм, детектор - низкотемпературный светорассеивающий детектор ELSD-LT II. Элюентом служил 0.5 М раствор уксусной кислоты. Скорость потока 0.8 мл/мин. Калибровку выполняли, используя узкодисперсные образцы декстрана в диапазоне молекулярных масс 1000-410000 Да (Fluca).
5
4
Молекулярная масса хитозана резко снижается с 2,3⋅10 кДа до значения 1,1⋅10 кДа уже в течение 1 часа (фиг. 1). Результаты воспроизводимы во многих повторностях.
Этот факт может иметь самостоятельное значение при получении олигомерного водорастворимого продукта in situ с использованием низких концентраций инициатора.
Пример 2. Получение низкомолекуляного производного хитозана.
5
В водный раствор 3% хитозана с молекулярной массой 2,3⋅10 кДа в 1,2% уксусной кислоте, содержащий 6 масс. % ГЭМА (хитозан : ГЭМА = 1:2 масс. частей), предварительно нагретый до температуры 60°С, вводили 0,2 масс. % гексанитрокобальтата(III) натрия.
В процессе реакции происходит резкое уменьшение вязкости среды, что свидетельствует о разрушении цепей хитозана и образовании низкомолекулярного продукта. Реакция завершается за 3 часа.
4
Методом ГПХ была определена молекулярная масса продукта синтеза, она составила 7,3⋅10 кДа. Следует оговориться, что не исключено образование блоков ГЭМА на концах цепи полисахарида, и сополимеризация может идти по двум реакционным центрам хитозана: с участием функциональных групп глюкозамина и по концевым группам разрушаемой цепи полисахарида. Данный синтез представляет интерес с точки зрения одностадийного метода получения модифицированного олигомерного водорастворимого продукта, перспективного для медицинских приложений, например - при создании кровоостанавливающих материалов для внутреннего применения, чтобы предотвратить образование нерастворимых гранулем, как в случае высокомолекулярных соединений.
Образование привитых сополимеров ГЭМА с хитозаном доказывали методом ИК-спектроскопии (спектрофотометр "Perkin-Elmer"). Для анализа использовали образцы продуктов реакции, из которых на аппарате Сокслета экстракцией удаляли гомополимер поли-ГЭМА. Экстракцию проводили изопропиловым спиртом в течение 36 ч. Время было установлено по глухому опыту экстракции поли-ГЭМА из механической смеси соответствующих гомополимеров. Затем образцы сушили вакуумированием до постоянной массы.
-1
-1
-1
-1
-1
-1
Подтверждением образования привитого сополимера являются результаты ИК-спектроскопического исследования. В спектре исходного хитозана (фиг. 2А) наблюдаются полосы, соответствующие валентным колебаниям функциональных групп полимера - амидные на 1652 см, 1563 см. Кроме того, типичные полосы для сахаридов наблюдаются при 1153 см, 1077 и 1034 см (группа С-О-С). Полосы при 1379 см, относятся к колебаниям ацетамидных групп. В продукте синтеза, отмытого от гомополимера, наблюдаются полосы поглощения, характерные как для ГЭМА, так и для хитозана. В спектре (фиг. 2Б) появляется полоса при 1736 см, соответствующая колебаниям -С=O карбонильных групп ГЭМА.
Пример 3. Получение низкомолекуляного олигомерного хитозана.
5
В водный раствор 10% хитозана с молекулярной массой 1,0⋅10 кДа в 4% соляной кислоте, предварительно нагретый до температуры 70°С, вводили 2 масс. % гексанитрокобальтата(III) натрия. Длительность процесса составила 2 часа.
С течением времени наблюдали снижение вязкости системы. Молекулярные массы хитозана были определены перед реакцией и после завершения процесса методом ГПХ по методике, указанной в примере 1.
5
4
Молекулярная масса хитозана резко снижается с 1,0⋅10 кДа до значения 0,5⋅10 кДа уже в течение 1 часа. Результаты воспроизводимы во многих повторностях.
Пример 4. Получение низкомолекуляного олигомерного хитозана.
5
В водный раствор 0,3% хитозана с молекулярной массой 8,75⋅10 кДа в 0,1% янтарной кислоте, предварительно нагретый до температуры 60°С, вводили 2 масс. % гексанитрокобальтата(III) натрия. Длительность процесса составила 1,5 часа.
Молекулярная масса хитозана после завершения процесса определена методом ГПХ по методике, указанной в примере 1.
6
4
Молекулярная масса хитозана снижается с 1,0⋅10 кДа до значения 0,9⋅10 кДа.
Пример 5. Получение низкомолекуляного олигомерного хитозана.
5
В водный раствор 3% хитозана с молекулярной массой 4,6⋅10 кДа в 2% бензойной кислоте, предварительно нагретый до температуры 80°С, вводили 0,2 масс. % гексанитрокобальтата(III) натрия. Длительность процесса составила 2 часа.
5
4
С течением времени наблюдали снижение вязкости системы. Молекулярные массы хитозана были определены перед реакцией и после завершения процесса методом ГПХ по методике, указанной в примере 1. Молекулярная масса хитозана снижается с 4,6⋅10 кДа до значения 0,9⋅10 кДа.
Пример 6. Получение низкомолекуляного олигомерного хитозана.
5
В водный раствор 1,2% хитозана с молекулярной массой 2,3⋅10 кДа в 0,8% аскорбиновой кислоте, предварительно нагретый до температуры 60°С, вводили 0,05 масс. % гексанитрокобальтата(III) натрия. Длительность процесса составила 2 часа.
5
4
Молекулярные массы хитозана были определены перед реакцией и после завершения процесса методом ГПХ по методике, указанной в примере 1. Молекулярная масса хитозана снижается с 2,3⋅10 кДа до значения 1,1⋅10 кДа.
Пример 7. Получение низкомолекуляного олигомерного хитозана.
5
В водный раствор 9% хитозана с молекулярной массой 0,5⋅10 кДа в 6% никотиновой кислоте, предварительно нагретый до температуры 70°С, вводили 1,5 масс. % гексанитрокобальтата(III) натрия. Длительность процесса составила 2 часа.
5
4
Молекулярные массы хитозана были определены перед реакцией и после завершения процесса методом ГПХ по методике, указанной в примере 1. Молекулярная масса хитозана снижается с 0,5⋅10 кДа до значения 0,3⋅10 кДа.
Пример 8. Получение низкомолекуляного олигомерного хитозана.
5
В водный раствор 5% хитозана с молекулярной массой 7,5⋅10 кДа в 3% уксусной кислоте, предварительно нагретый до температуры 60°С, вводили 1 масс. % гексанитрокобальтата(III) натрия. Длительность процесса составила 2 часа.
Молекулярная масса хитозана после завершения процесса определена методом ГПХ по методике, указанной в примере 1.
5
4
Молекулярная масса хитозана снижается с 7,5⋅10 кДа до значения 1,0⋅10 кДа.
Пример 9. Получение низкомолекуляного производного хитозана.
5
В водный раствор 4% хитозана с молекулярной массой 2,3⋅10 кДа в 1% соляной кислоте, содержащий 0,5 масс. % акрилонитрила, предварительно нагретый до температуры 60°С, вводили 1,5 масс. % гексанитрокобальтата(III) натрия.
В процессе реакции происходит резкое уменьшение вязкости среды, что свидетельствует о разрушении цепей хитозана и образовании низкомолекулярного продукта. Реакция завершается за 3 часа.
4
Методом ГПХ по методике, указанной в примере 1, была определена молекулярная масса продукта синтеза, она составила 5,2⋅10 кДа.
Подтверждением образования привитого сополимера, как и в примере 2, являются результаты ИК-спектроскопического исследования.
Пример 10. Получение низкомолекуляного производного хитозана.
5
В водный раствор 3% хитозана с молекулярной массой 4,6⋅10 кДа в 2% янтарной кислоте, содержащий 3 масс. % акриламида (АА), предварительно нагретый до температуры 60°С, вводили 0,2 масс. % гексанитрокобальтата(III) натрия.
В процессе реакции происходит резкое уменьшение вязкости среды, что свидетельствует о разрушении цепей хитозана и образовании низкомолекулярного продукта. Реакция завершается за 3 часа.
4
Методом ГПХ по методике, указанной в примере 1, была определена молекулярная масса продукта синтеза, она составила 6,2⋅10 кДа.
Подтверждением образования привитого сополимера, как и в примере 2, являются результаты ИК-спектроскопического исследования.
Пример 11. Получение низкомолекуляного производного хитозана.
5
В водный раствор 1% хитозана с молекулярной массой 1,0⋅10 кДа в 0,5% бензойной кислоте, содержащий 5 масс. % ГЭМА, предварительно нагретый до температуры 70°С, вводили 0,1 масс. % гексанитрокобальтата(III) натрия.
В процессе реакции происходит резкое уменьшение вязкости среды, что свидетельствует о разрушении цепей хитозана и образовании низкомолекулярного продукта. Реакция завершается за 3 часа.
4
Методом ГПХ по методике, указанной в примере 1, была определена молекулярная масса продукта синтеза, она составила 5,5⋅10 кДа.
Подтверждением образования привитого сополимера, как и в примере 2, являются результаты ИК-спектроскопического исследования.
Пример 12. Получение низкомолекуляного производного хитозана.
5
В водный раствор 0,5% хитозана с молекулярной массой 8,75⋅10 кДа в 0,5% аскорбиновой кислоте, содержащий 3 масс. % ВПД, предварительно нагретый до температуры 70°С, вводили 0,01 масс. % гексанитрокобальтата(III) натрия.
В процессе реакции происходит резкое уменьшение вязкости среды, что свидетельствует о разрушении цепей хитозана и образовании низкомолекулярного продукта. Реакция завершается за 3 часа.
4
Методом ГПХ по методике, указанной в примере 1, была определена молекулярная масса продукта синтеза, она составила 4,5⋅10 кДа.
Подтверждением образования привитого сополимера, как и в примере 2, являются результаты ИК-спектроскопического исследования.
Пример 13. Получение низкомолекуляного производного хитозана.
5
В водный раствор 7% хитозана с молекулярной массой 0,5⋅10 кДа в 3% соляной кислоте, содержащий 3 масс. % ВПД, предварительно нагретый до температуры 60°С, вводили 2 масс. % гексанитрокобальтата(III) натрия. Реакция завершается за 3 часа.
4
Методом ГПХ по методике, указанной в примере 1, была определена молекулярная масса продукта синтеза, она составила 8,4⋅10 кДа.
Подтверждением образования привитого сополимера, как и в примере 2, являются результаты ИК-спектроскопического исследования.
Пример 14. Получение низкомолекуляного производного хитозана.
5
В водный раствор 3% хитозана с молекулярной массой 7,5⋅10 кДа в 2% никотиновой кислоте, содержащий 5 масс. % ГПМА, предварительно нагретый до температуры 60°С, вводили 1 масс. % гексанитрокобальтата(III) натрия.
В процессе реакции происходит резкое уменьшение вязкости среды, что свидетельствует о разрушении цепей хитозана и образовании низкомолекулярного продукта. Реакция завершается за 3 часа.
4
Методом ГПХ по методике, указанной в примере 1, была определена молекулярная масса продукта синтеза, она составила 7,0⋅10 кДа.
Подтверждением образования привитого сополимера, как и в примере 2, являются результаты ИК-спектроскопического исследования.
Пример 15. Получение низкомолекуляного производного хитозана.
5
В водный раствор 6% хитозана с молекулярной массой 2,3⋅10 кДа в 6% уксусной кислоте, содержащий 0,6 масс. % ГПМА, предварительно нагретый до температуры 60°С, вводили 1 масс. % гексанитрокобальтата(III) натрия.
В процессе реакции происходит резкое уменьшение вязкости среды, что свидетельствует о разрушении цепей хитозана и образовании низкомолекулярного продукта. Реакция завершается за 3 часа.
4
Методом ГПХ по методике, указанной в примере 1, была определена молекулярная масса продукта синтеза, она составила 8,2⋅10 кДа.
Подтверждением образования привитого сополимера, как и в примере 2, являются результаты ИК-спектроскопического исследования.
Пример 16. Получение низкомолекуляного производного хитозана.
5
В водный раствор 8% хитозана с молекулярной массой 1,0⋅10 кДа в 3% соляной кислоте, содержащий 1 масс. % лактида, предварительно нагретый до температуры 70°С, вводили 1,5 масс. % гексанитрокобальтата(III) натрия.
В процессе реакции происходит резкое уменьшение вязкости среды, что свидетельствует о разрушении цепей хитозана и образовании низкомолекулярного продукта. Реакция завершается за 3 часа.
4
Методом ГПХ по методике, указанной в примере 1, была определена молекулярная масса продукта синтеза, она составила 6,5⋅10 кДа.
Подтверждением образования привитого сополимера, как и в примере 2, являются результаты ИК-спектроскопического исследования.
Пример 17. Получение низкомолекуляного производного хитозана.
5
В водный раствор 1% хитозана с молекулярной массой 8,75⋅10 кДа в 0,3% уксусной кислоте, содержащий 0,3 масс. % лактида, предварительно нагретый до температуры 60°С, вводили 0,004 масс. % гексанитрокобальтата(III) натрия. Реакция завершается за 3 часа.
4
Методом ГПХ по методике, указанной в примере 1, была определена молекулярная масса продукта синтеза, она составила 7,7⋅10 кДа.
Подтверждением образования привитого сополимера, как и в примере 2, являются результаты ИК-спектроскопического исследования.
Пример 18. Получение низкомолекуляного производного хитозана.
5
В водный раствор 5% хитозана с молекулярной массой 0,5⋅10 кДа в 3% янтарной кислоте, содержащий 2 масс. % гликолида, предварительно нагретый до температуры 60°С, вводили 1 масс. % гексанитрокобальтата(III) натрия. Реакция завершается за 3 часа.
В процессе реакции происходит резкое уменьшение вязкости среды, что свидетельствует о разрушении цепей хитозана и образовании низкомолекулярного продукта. Реакция завершается за 3 часа.
4
Методом ГПХ по методике, указанной в примере 1, была определена молекулярная масса продукта синтеза, она составила 4,5⋅10 кДа.
Подтверждением образования привитого сополимера, как и в примере 2, являются результаты ИК-спектроскопического исследования.
Пример 19. Получение низкомолекуляного производного хитозана.
5
В водный раствор 2% хитозана с молекулярной массой 7,5⋅10 кДа в 1% бензойной кислоте, содержащий 0,2 масс. % гликолида, предварительно нагретый до температуры 60°С, вводили 0,5 масс. % гексанитрокобальтата(III) натрия. Реакция завершается за 3 часа.
4
Методом ГПХ по методике, указанной в примере 1, была определена молекулярная масса продукта синтеза, она составила 8,5⋅10 кДа.
Подтверждением образования привитого сополимера, как и в примере 2, являются результаты ИК-спектроскопического исследования.
Остальное от указанных массовых процентов во всех примерах составляет вода.
5
5
В примерах использовали хитозан в интервале молекулярных масс от 0,5⋅10 кДа до 8,75⋅10 кДа.
Температуру варьировали от 50 до 80°С. Изменение температуры реакции влияло только на скорость процесса - с увеличением температуры деструкция хитозана происходила быстрее. Увеличение температуры более 80°С или уменьшение ниже 50°С приводила к уменьшению выхода продукта (низкомолекулярного соединения). Подтверждением образования сополимеров служили данные ИК-спектроскопии.